(57)【要約】【課題】基板表面の平滑度をより高くする。【解決手段】本発明に係る基板の加工方法は、ウェットエッチングによって基板を加工する基板の加工方法であって、基板は、他の方位よりウェットエッチング速度が小さい第１の結晶格子面を有し、基板の表面から前記第１の結晶格子面の方向に、エッチング深さを定めるための加工を施し（ステップＳ３）、該表面からウェットエッチングを進行させて、前記第１の結晶格子面を表出させる（ステップＳ４）工程を含む。【選択図】図１
2011086654.tif 000002
【特許請求の範囲】
【請求項１】
ウェットエッチングによって基板を加工する基板の加工方法であって、
前記基板は、他の方位よりウェットエッチング速度が小さい第１の結晶格子面を有し、
前記基板の表面から前記第１の結晶格子面の方向に、エッチング深さを定めるための加工を施し、該表面からウェットエッチングを進行させて、前記第１の結晶格子面を表出させる工程を含むこと
を特徴とする基板の加工方法。
【請求項２】
前記基板は、レーザー光に対して透過性があり、
前記エッチング深さを定めるための工程としての、前記基板にレーザー光を照射して前記基板に材料を変質させた変質部を形成する変質部形成工程と、
前記基板の表面から前記変質部に沿ってウェットエッチングを進行させて前記基板の表面を除去し、前記第１の結晶格子面を表出させるエッチング工程と、を有し、
前記変質部形成工程では、前記基板の幅方向については前記エッチング工程でのエッチング領域全体にわたって前記変質部を形成し、前記基板の厚さ方向については前記基板の表面から前記第１の結晶格子面を超えない近傍位置まで前記変質部を形成していること
を特徴とする請求項１に記載の基板の加工方法。
【請求項３】
前記変質部形成工程では、前記レーザー光の集光点を前記基板内を移動させることで前記変質部を形成しており、
前記第１の結晶格子面を超えない近傍位置における前記集光点のレーザー光のエネルギーを、該近傍位置以外の前記集光点のレーザー光のエネルギーよりも小さくすること
を特徴とする請求項２に記載の基板の加工方法。
【請求項４】
前記変質部形成工程では、前記レーザー光を回折光学素子に透過させて複数のビームに分岐して前記基板に照射することを特徴とする請求項２又は３に記載の基板の加工方法。
【請求項５】
前記変質部形成工程では、光軸に沿って焦点方向に線像を作るアキシコン素子に前記レーザー光を透過させることにより前記基板の厚さ方向に延びる前記レーザー光の集光領域を形成し、前記レーザー光の集光領域により前記基板の厚さ方向に延在する変質部を形成することを特徴とする請求項２乃至４の何れか１項に記載の基板の加工方法。
【請求項６】
前記エッチング深さを定めるための加工として、前記基板の表面から前記第１の結晶格子面を超えない近傍位置まで該基板を削ることを特徴とする請求項１に記載の基板の加工方法。
【請求項７】
他の方位よりウェットエッチング速度が小さい第１の結晶格子面を有し、表面の少なくとも一部は、ウェットエッチングによって表出した前記第１の結晶格子面によって構成されることを特徴とする基板。
【請求項８】
前記基板は凹部を有しており、
前記凹部の底面は、前記ウェットエッチングによって表出した前記第１の結晶格子面であること
を特徴とする請求項７に記載の基板。
【発明の詳細な説明】
【技術分野】
【０００１】
本発明は、基板の表面を加工する基板の加工方法、及び表面が加工された基板に関する。
【背景技術】
【０００２】
従来、基板やその基板が搭載する機器の品質向上のために、基板の表面の平滑度を高くすることが試みられている。例えば、平滑度が高い基板表面に発振器を搭載すると、発振器の特性が向上するため、基板の平滑度を高くすることは有用である。
また、ウェットエッチングにより基板を加工する技術が知られている。例えば、特許文献１では、面方位（１００）の基板をウェットエッチングにより薄く加工している。このようなウェットエッチングによる加工技術により基板表面を平滑化することも考えられる。
【先行技術文献】
【特許文献】
【０００３】
【特許文献１】特開２００５−５３０６６号公報
【発明の概要】
【発明が解決しようとする課題】
【０００４】
しかしながら、特許文献１の場合、面方位（１００）の基板のために、結晶異方性に起因して面粗れが発生し、基板表面の平滑度を十分に高くすることは困難である。
また、砥石を用いた研削加工により基板表面を平滑化することも考えられる。しかし、この場合も、基板表面の平滑度を十分に高くすることは困難である。
本発明の課題は、基板表面の平滑度をより高くすることである。
【課題を解決するための手段】
【０００５】
以上の課題を解決するために、本発明の一態様は、
ウェットエッチングによって基板を加工する基板の加工方法であって、前記基板は、他の方位よりウェットエッチング速度が小さい第１の結晶格子面を有し、前記基板の表面から前記第１の結晶格子面の方向に、エッチング深さを定めるための加工を施し、該表面からウェットエッチングを進行させて、前記第１の結晶格子面を表出させる工程を含むことを特徴とする。
【０００６】
このような構成により、ウェットエッチングにより表出した表面は、同一平面内に存在する第１の結晶格子面によって構成されたものとなる。
そのため、ウェットエッチングにより表出した表面は、平滑度がより高いものとなる。
また、本発明の他の態様は、
前記基板は、レーザー光に対して透過性があり、前記エッチング深さを定めるための工程としての、前記基板にレーザー光を照射して前記基板に材料を変質させた変質部を形成する変質部形成工程と、前記基板の表面から前記変質部に沿ってウェットエッチングを進行させて前記基板の表面を除去し、前記第１の結晶格子面を表出させるエッチング工程と、を有し、前記変質部形成工程では、前記基板の幅方向については前記エッチング工程でのエッチング領域全体にわたって前記変質部を形成し、前記基板の厚さ方向については前記基板の表面から前記第１の結晶格子面を超えない近傍位置まで前記変質部を形成していることを特徴とする。
【０００７】
このような構成により、ウェットエッチングは、変質部に沿って第１の結晶格子面を超えない近傍位置まで進行して、さらに第１の結晶格子面まで進行するようになる。
そのため、ウェットエッチングにより第１の結晶格子面が表出するようになる。
また、本発明の他の態様は、
前記変質部形成工程では、前記レーザー光の集光点を前記基板内を移動させることで前記変質部を形成しており、前記第１の結晶格子面を超えない近傍位置における前記集光点のレーザー光のエネルギーを、該近傍位置以外の前記集光点のレーザー光のエネルギーよりも小さくすることを特徴とする。
【０００８】
このような構成により、第１の結晶格子面を超えない近傍位置における変質部の形成精度を高くすることができる。
そのため、新たに出現させる表面を高い位置精度で形成できる。
また、本発明の他の態様は、
前記変質部形成工程では、前記レーザー光を回折光学素子に透過させて複数のビームに分岐して前記基板に照射することを特徴とする。
【０００９】
このような構成により、複数の変質部を同時に形成できる。
また、本発明の他の態様は、
前記変質部形成工程では、光軸に沿って焦点方向に長い線像を作るアキシコン素子に前記レーザー光を透過させることにより前記基板の厚さ方向に延びる前記レーザー光の集光領域を形成して、前記レーザー光の集光領域により前記基板の厚さ方向に延在する変質部を形成することを特徴とする。
【００１０】
このような構成により、基板の厚さ方向に延在する変質部を短時間で形成できる。
また、本発明の他の態様は、
前記エッチング深さを定めるための加工として、前記基板の表面から前記第１の結晶格子面を超えない近傍位置まで該基板を削ることを特徴とする。
このような構成により、基板を削るだけで、簡単にエッチング深さを定めるための加工を施すことができる。
【００１１】
また、本発明の他の態様は、
他の方位よりウェットエッチング速度が小さい第１の結晶格子面を有し、表面の少なくとも一部は、ウェットエッチングによって表出した前記第１の結晶格子面によって構成されることを特徴とする。
このような構成により、表面は、ウェットエッチングによって表出した第１の結晶格子面となり、平滑度がより高いものとなる。
【００１２】
また、本発明の他の態様は、
前記基板は凹部を有しており、前記凹部の底面は、前記ウェットエッチングによって表出した前記第１の結晶格子面であることを特徴とする。
このような構成により、凹部の底面は、平滑度がより高いものとなる。
【図面の簡単な説明】
【００１３】
【図１】第１の実施形態の基板の加工方法の各工程を示すフローチャートである。
【図２】第１の実施形態の基板の加工方法の各工程における基板等の模式断面図である。
【図３】変質部形成工程で形成した変質部の深さに幅方向でばらつきがある場合の凹部の形成の説明をするために使用した図である。
【図４】幅が異なる複数の凹部を基板に形成する過程を示す図である。
【図５】幅が異なり、かつ深さが異なる複数の凹部を基板に形成する過程を示す図である。
【図６】基板の両面に凹部を形成する過程を示す図である。
【図７】側面が幅方向に傾斜する凹部を基板に形成する過程を示す図である。
【図８】図７に示す基板が有する効果の説明に使用した図である。
【図９】基板全体を薄くする過程を示す図である。
【図１０】側面にも保護膜を形成した基板を示す図である。
【図１１】レーザー光の照射によりエッチングマスク膜をパターニングする構成の説明に使用した図である。
【図１２】エッチングマスク膜により露出する面側から集光点を基板の厚さ方向に移動させる場合の説明に使用した図である。
【図１３】レーザーの基本波長光を回折光学素子により多点同時分岐させて複数箇所に同時にレーザー光を照射する構成の説明に使用した図である。
【図１４】レーザーの基本波長光をアキシコン素子に透過させる構成の説明に使用した図である。
【図１５】基板を高速回転させて基板に凹部を形成するときの処理内容を説明するために使用した図である。
【図１６】第２の実施形態の基板の加工方法の各工程を示すフローチャートである。
【図１７】第２の実施形態の基板の加工方法における研削加工を行う除去工程等の基板等の模式断面図である。
【図１８】研削加工による除去加工後のエッチングによる凹部の底面の形成過程の説明に使用した図である。
【図１９】第２の実施形態の基板の加工方法におけるブラスト加工等を行う除去工程等の基板等の模式断面図である。
【図２０】ブラスト加工等による除去加工後のエッチングによる凹部の底面の形成過程の説明に使用した図である。
【発明を実施するための形態】
【００１４】
（第１の実施形態）
（構成）
第１の実施形態は、本発明を適用した基板の加工方法である。
第１の実施形態の基板の加工方法では、シリコン単結晶からなる材料で構成される面方位（１１１）の基板を加工している。
【００１５】
ここで、面方位（１１１）の基板は、レーザー光に対して透過性がある基板である。さらに、面方位（１１１）の基板は、他の方位よりウェットエッチング速度が小さい第１の結晶格子面を有する基板である。すなわち、面方位（１１１）の基板は、厚さ方向に進行するウェットエッチングのエッチング速度が、それ以外の方向に進行するウェットエッチングのエッチング速度よりも小さい材料で構成されている基板である。
【００１６】
図１は、本実施形態の基板の加工方法の各工程を示す。図２は、各工程における基板１０等の模式断面図である。
図１に示すように、本実施形態の基板の加工方法は、保護膜形成工程（ステップＳ１）、パターニング工程（ステップＳ２）、変質部形成工程（ステップＳ３）、エッチング工程（ステップＳ４）、及び保護膜剥離工程（ステップＳ５）を有する。
【００１７】
（ステップＳ１：保護膜形成工程）
本実施形態の基板の加工方法では、先ず保護膜形成工程にて、基板１０（図２（ａ））に対して保護膜２を形成する。この保護膜形成工程では、保護膜２としてＳｉＯ2膜（シリコン酸化膜）を基板１０の両面１１，１２に形成する（図２（ｂ））。なお、この保護膜形成工程では、保護膜２としてＳｉＮ膜（シリコン窒化膜）を形成することもできる。
【００１８】
（ステップＳ２：パターニング工程）
本実施形態の基板の加工方法では、続くパターニング工程（エッチングマスク膜形成工程）にて一方の表面１１の保護膜２からエッチングマスク膜３をパターニングする。このパターニング工程では、図２（ｃ）に示すように、フォトリソグラフィー（レジスト膜塗布、露光及び現像）及び保護膜エッチングによりエッチングマスク膜３をパターニングする。本実施形態では、一方の表面１１を凹形状にするため、該一方の表面１１の外周部を覆うエッチングマスク膜３をパターニングする。
【００１９】
以下の説明では、基板１０の表面又は両面１１，１２のうち、エッチングマスク膜３が形成されている面１１又は後述のエッチング工程にてエッチングが進行していく側の面１１を第１面１１といい、エッチングマスク膜３にパターニングされずに保護膜２がそのまま残る面１２を第２面１２というものとする。
例えば、保護膜形成工程及びパターニング工程によるエッチングマスク膜３の形成過程は以下のようになる。
【００２０】
保護膜形成工程では、熱酸化法によりＳｉＯ2膜を形成する。続くパターニング工程では、ＳｉＯ2膜上にスピンコート法によってレジストを塗布し、フォトリソグラフィー技術を用いてレジストパターンを形成する。そして、パターニング工程では、フッ酸溶液等を用いてＳｉＯ2膜をレジストパターン形状に従って除去し、不要になったレジストパターンを剥離してエッチングマスク膜３を形成する。
【００２１】
（ステップＳ３：変質部形成工程）
本実施形態の基板の加工方法では、続く変質部形成工程（レーザー光照射工程）にて赤外線レーザーを基板１０に照射して材料に変質部を形成する。この変質部形成工程は、エッチング深さを定めるための工程となる。
【００２２】
赤外線レーザーは、シリコン単結晶からなる材料で構成される基板１０に対して透過性のあるレーザーとなる。ここで用いる赤外線レーザーは、例えば、ＹＡＧレーザー、ＹＶＯ4レーザー又はＹＬＦレーザーである。
【００２３】
この変質部形成工程では、赤外線レーザーの基本波長光３０をレンズ３１で透過させて基板１０内に集光させる。そして、変質部形成工程では、図２（ｄ−１）に示すように、集光点を基板１０の厚さ方向に移動させる。このときの基板１０の厚さ方向に沿う集光点の移動方向は、第２面１２側から第１面１１側に向かう方向となる。変質部形成工程では、このときの集光点の移動開始位置を、これから形成しようとする凹部の底面を形成する位置にする。そして、集光点の移動終了位置（レーザー光の照射終了位置）を第１面１１にする。
なお、基板１０の厚さ方向に沿う集光点の移動方向を第１面１１側から第２面１２側に向かう方向にすることもできる。
【００２４】
さらに、変質部形成工程では、レーザー光の強度や集光度合い（焦点深度）を集光点の移動に応じて適宜制御することが好ましい。具体的には、集光点の移動開始及び開始直後の位置では、集光度合いを短く（焦点深度を浅く）したり、レーザー光の強度を制限したりする。そして、それ以外の位置では、集光度合いを長く（焦点深度を深く）したり、レーザー光の強度を強くしたりする。これにより、集光点の移動開始及び開始直後の位置では、集光点のレーザー光のエネルギーが小さくなり、それ以外の位置では、集光点のレーザー光のエネルギーが大きくなる。
【００２５】
以上のようなレーザー光の照射により、基板１０内には、該基板１０の厚さ方向に沿う集光点の移動経路に沿って材料が変質した変質部（図２（ｄ−１）に示す太線部）４が形成される。
そして、変質部形成工程では、図２（ｄ−２）に示すように、基板１０の幅方向（面方向）に変質部４を連続して形成する。そのため、変質部形成工程では、基板１０の幅方向に該基板１０とレーザーとを相対的に移動させつつ、前述のように基板１０にレーザー光を照射する。例えば、変質部形成工程では、ＸＹテーブルにより基板１０を移動させるワーク移動を行い、移動する基板１０にレーザー光を照射する。
なお、変質部形成工程では、ガルバノスキャナーによりレーザー光の方を移動させることもできる。
【００２６】
（ステップＳ４：エッチング工程）
本実施形態の基板の加工方法では、続くエッチング工程にて基板１０に凹部１１ａを形成する。このエッチング工程では、ウェットエッチングにより異方性エッチングを行う。具体的には、エッチング工程では、図２（ｅ−１）に示すように、水酸化カリウム（ＫＯＨ）の水溶液５に基板１０を浸漬させる。これにより、エッチング工程では、図２（ｅ−２）に示すように、エッチングマスク膜３のパターン形状に従って基板１０の第１面１１側からエッチングを進行させて基板１０に凹部１１ａを形成する。すなわち、エッチング工程では、基板１０の板厚を局所的に薄くする。
【００２７】
ここで、変質部４の形成とエッチングによる凹部１１ａの形成との関係を説明する。
前述のように、基板１０は、シリコン単結晶からなる材料で構成される面方位（１１１）の基板であり、両面１１，１２が結晶面（第１の結晶格子面）である（１１１）面から構成されている。そして、この基板１０は、エッチング工程で、エッチングマスク膜３により第１面１１で露出している面がエッチングを受ける。
【００２８】
ここで、仮に変質部４を形成せずにウェットエッチングを施すと、（１１１）面である第１面１１ではエッチング速度が極端に小さい又はエッチングされ難いため、エッチングがほとんど進まない。よって、仮に変質部４を形成せずにウェットエッチングを施したとすると、エッチング工程では、第１面１１のエッチングが進まないために凹部１１ａを十分に形成することができない。
【００２９】
これに対して、本実施形態では、エッチング工程の前工程にて予め変質部４を形成することでエッチングを進めている。これは、変質部４がエッチングされ易いという特性を利用したものである。
すなわち、変質部４は、シリコン単結晶にレーザー光が照射されることにより、単結晶中の原子の結合が切断されたり、微小なクラックが発生したり、結晶性が破壊されたりして形成されたものである。そのため、変質部４のエッチング速度は、変質されていない材料の領域と比較すると格段に大きくなる。本実施形態のエッチング工程では、このような変質部４の特性を利用してエッチングの進行を可能にしている。
【００３０】
そして、このように変質部に沿って進行するエッチングは、変質部４の最深部（集光点の移動開始位置相当）に位置する（１１１）面まで進んで停止する。これは、基板１０において変質部でない部位に（１１１）面が現れることで、エッチング速度が極端に小さくなる又はエッチングされ難くなるからである。又は、変質部４の最深部が（１１１）面の手前まで形成されていたとしても、エッチングは、該手前の部位をそのまま進行し、最終的には、エッチング速度が極端に小さくなる又はエッチングされ難くなる（１１１）面まで進行するからである。
【００３１】
図２（ｆ）は、エッチング工程を経た基板１０の形状を示す。図２（ｆ）に示すように、基板１０には、エッチングマスク膜３に応じた開口部又は幅を有する凹部１１ａが形成されている。そして、凹部１１ａの深さは、変質部形成工程で形成した変質部４の深さ（集光点の移動開始位置）に対応した深さになっている。
【００３２】
（ステップＳ５：保護膜剥離工程）
本実施形態の基板の加工方法では、続く保護膜剥離工程にて基板１０から保護膜（エッチングマスク膜３）を剥離する。ここで、保護膜剥離工程では、保護膜がＳｉＯ2膜の場合、ＨＦ系の保護膜剥離液を用いてウェットエッチングにより剥離する。また、保護膜剥離工程では、保護膜がＳｉＮ膜の場合、ドライエッチングにより剥離する。
本実施形態の基板の加工方法は、以上の各工程を経て基板１０を加工し、基板１０に凹部１１ａを形成している。
【００３３】
（作用及び効果）
シリコン単結晶からなる材料で構成される面方位（１１１）の基板１０の場合、第１面１１が（１１１）面となり、本来であればエッチングが進行し難いものとなる。
【００３４】
これに対して、本実施形態の基板の加工方法では、前述のように予め変質部４を形成することで、エッチングの進行を可能にしている。
また、本実施形態の基板の加工方法では、変質部形成工程及びエッチング工程といった工程により、基板内に応力が発生するような機械的加工を経ずに、簡単に基板１０に凹部１１ａに形成、すなわち簡単に基板１０を局所的に薄型化することができる。
【００３５】
また、エッチング工程では、たとえ変質部形成工程で形成した変質部４の深さ（集光点の移動開始位置）に幅方向でばらつきがあったとしても、最深（最長）の変質部４を基準にその最深部（最深端）に位置する（１１１）面までエッチングが進む。
ここで、図３を用いて、変質部形成工程で形成した変質部４の深さに幅方向でばらつきがある場合の凹部１１ａの形成過程を説明する。
【００３６】
図３（ａ）中で変質部４を示す太線の長さが変質部４の長さ（深さ）そのものを表すものとする。つまり、図３（ａ）に示す基板１０では、変質部４の深さが幅方向でばらついている。
このような場合、エッチングは、各変質部４に沿って進み、それぞれの変質部４の最深部に位置する（１１１）面まで進む。ここで、変質部４の深さが幅方向でばらついているため、結果として、最深の変質部４の最深部に位置する（１１１）面が最も深い所（最も第２面１２に近い所）に位置するようになる。しかし、このような場合でも、エッチングをそのまま続けると、最深の変質部４以外の部位のエッチングが進むようになる。すなわち、結晶格子オーダーで基板１０の表面に粗さが発生しており、エッチングをそのまま続けると、その粗さがなくなる方向にエッチングが進むようになる。その結果、全ての変質部４に沿って進んできたエッチングが、最深の変質部４の最深部に位置又はその先に位置する（１１１）面と同一面内の（１１１）面まで進むようになる。
【００３７】
なお、図３（ａ）では説明を解り易くするために、変質部４の長さ（太線の長さ）の幅方向におけるばらつきを極端にしている。しかし、実際には、変質部４の長さ（太線の長さ）の幅方向におけるばらつきの程度は、レーザー光の照射制御の精度と同等であり、極端に大きくならないことは言うまでもない。
以上のように、たとえ変質部形成工程で形成した変質部４の深さに幅方向でばらつきがあったとしても、最深となる変質部４を基準にその最深部の（１１１）面までエッチングが進むようになる。
【００３８】
これにより、本実施形態の基板の加工方法では、同一平面内に位置する（１１１）面を底面１１ａ１として有する凹部１１ａを形成することができる。すなわち、本実施形態の基板の加工方法では、幅方向にわたって深さが均一な凹部１１ａを基板１０に形成することができる。例えば、図３に示すように、最深の変質部４がｄの長さを有するものであれば、均一な深さｄ（結晶格子のオーダーでｄそれよりも多少深い場合もある）を有する凹部１１ａを基板１０に形成することができる。
【００３９】
そして、底面１１ａ１は、同一平面内に位置する（１１１）面によって構成されるために、結晶格子オーダーで平滑度が高い面又は鏡面状の面となる。つまり、本実施形態の基板の加工方法では、変質部４を幅方向に広がりをもって形成するだけで、平滑度が非常に高い底面１１ａ１を有する凹部１１ａを基板１０に形成することができる。
【００４０】
また、本実施形態の基板の加工方法では、基板１０に様々な態様の凹部を形成することができる。
図４〜図７は、本実施形態の基板の加工方法により凹部が形成された基板１０を示す。
図４（ｄ−２）に示すように、本実施形態の基板の加工方法では、変質部形成工程にて、レーザー光の照射位置を制御して基板１０において幅方向で区分した部位（互いに離れた部位）に変質部４を形成する。
【００４１】
これにより、本実施形態の基板の加工方法では、図４（ｇ）に示すように、幅ａ、ｂが異なる複数の凹部１１ｂ，１１ｃを基板１０の第１面１１側に形成できる。
ここで、第１面１１においてエッチングマスク膜３により覆われてなく、かつ変質部４が形成されていない部位（非変質部）１１ｄは、その表面１１ｄ１のエッチングが進まないためにそのまま残り、凹部１１ｂ，１１ｃを区分する壁を構成している。
【００４２】
また、図５（ｄ−２）に示すように、本実施形態の基板の加工方法では、変質部形成工程にて、レーザー光の照射位置を制御し、基板１０において幅方向で区分した部位（互いに離れた部位）に変質部４を形成する。このとき、変質部形成工程にて、さらに集光点開始位置を制御する。
これにより、本実施形態の基板の加工方法では、図５（ｇ）に示すように、幅ａ、ｂが異なり、かつ深さ（底部の厚さ）が異なる複数の凹部１１ｅ，１１ｆを基板１０の第１面１１側に形成できる。この例では、凹部１１ｅの方が凹部１１ｆよりもΔｄだけ深くなっている。
【００４３】
また、図６（ｄ−２）に示すように、本実施形態の基板の加工方法では、変質部形成工程にて、両面１１，１２それぞれに変質部４を形成する。この場合、パターニング工程にて、両面１１，１２にエッチングマスク膜３をパターニングする必要がある。
これにより、本実施形態の基板の加工方法では、図６（ｇ）に示すように、基板１０の両面１１，１２に凹部１１ｇ，１２ａを形成できる。
【００４４】
また、図７（ｄ−２）に示すように、本実施形態の基板の加工方法では、変質部形成工程にて、基板１０の中心部に同じ深さで変質部４を形成するとともに、その中心部の外周部に外側に行くなるほど浅くなる変質部４を形成する。
これにより、本実施形態の基板の加工方法では、図７（ｇ）に示すように、側面１１ｈ１が幅方向に傾斜する（外周部にテーパーを有する）凹部１１ｈを基板１０に形成できる。
【００４５】
このように、基板１０の凹部１１ｈの側面１１ｈ１を幅方向に傾斜させることで、図８に示すように、基板１０を回転させながら基板１０に材料（レジスト液）を塗布するスピン塗布時に、凹部１１ｈから材料を容易に排出させることができる。これにより、基板１０の凹部１１ｈに形成した膜（例えばレジスト膜）２１は、その膜厚のばらつきが抑えられたものとなる。さらに、凹部１１ｈの底面の平滑度が高いため、凹部１１ｈの底面と膜との密着度合いが高いものとなる。
【００４６】
以上のように、本実施形態の基板の加工方法では、基板１０に様々な態様の凹部を形成することができる。なお、本実施形態の基板の加工方法では、この図４〜図７の例に限定されるものではなく、任意の形状や任意の個数の凹部を形成することができる。
また、本実施形態の基板の加工方法では、基板１０の全体をより薄くする加工をすることもできる。
【００４７】
図９は、基板１０を薄板形状に加工する工程を示す。
この場合、本実施形態の基板の加工方法では、保護膜形成工程にて、図９（ｂ）に示すように、基板１０の第２面１２だけに保護膜２を形成する。さらに、本実施形態の基板の加工方法では、変質部形成工程にて、図９（ｄ−２）に示すように、基板１０にレーザー光を照射して基板１０の幅方向の全領域にわたって変質部４を形成する。このときの変質部４の最深部の位置を薄板加工後の基板１０の表面位置にする。そして、本実施形態の基板の加工方法では、エッチング工程にてエッチングにより変質部４を除去することで、図９（ｇ）に示すように、基板１０の全体を薄型化できる。
【００４８】
例えば、以上のように本実施形態の基板の加工方法により凹部が形成され又は薄型化された基板は、インクジェット用のノズルプレートや半導体チップ、ＭＥＭＳ（Micro Electro Mechanical Systems）の技術に適用することができる。
また、発信器を搭載する基板に適用することができる。この場合、本実施形態の基板の加工方法により加工された基板の表面は平滑度が高くなっているため、発振器の特性が向上する。
【００４９】
また、前述のように、変質部形成工程では、第２面１２側から、レーザー光が入射される側の面である第１面１１側に集光点を移動させている。これにより、変質部形成工程では、集光点を形成するレーザー光が既に形成されている変質部４と干渉してしまうのを防止できる。この結果、変質部形成工程では、高い精度で変質部４を形成できる。
さらに、前述のように、変質部形成工程では、レーザー光の強度や集光度合い（焦点深度）を集光点の移動に応じて適宜制御している。具体的には、変質部形成工程では、集光点の移動開始及び開始直後の位置で集光点のレーザー光のエネルギーが小さくなり、それ以外の位置で集光点のレーザー光のエネルギーが大きくなるように適宜制御している。
【００５０】
これにより、変質部形成工程では、集光点の移動開始及び開始直後の位置、すなわち凹部１１ａの底面１１ａ１が形成される部位の変質部４の最深部の形成精度を高くすることができる。この結果、凹部１１ａの底面１１ａ１を形成する位置精度が高くなる。また、変質部形成工程では、それ以外の位置で集光点のレーザー光のエネルギーが大きくすることで、変質部形成工程でのレーザー処理速度やエッチング工程でのエッチング速度、保護膜剥離工程での保護膜剥離速度の向上を実現可能にする。
【００５１】
（第１の実施形態の変形例）
（変形例１）
本実施形態の基板の加工方法による加工の対象の基板は、レーザー光に対して透過性があり、他の方位よりウェットエッチング速度が小さい第１の結晶格子面を有する基板であれば良い。
【００５２】
例えば、本実施形態の基板の加工方法による加工の対象を水晶で構成される基板とすることもできる。さらに、この場合、いわゆるＸ板の水晶基板（Ｘカット水晶基板）を加工の対象とすることもできる。このＸ板の水晶基板は、シリコン単結晶からなる材料で構成される面方位（１１１）の基板と同様に、他の方位よりウェットエッチング速度が小さい第１の結晶格子面を有する基板である。
【００５３】
このような場合でも、本実施形態では、エッチング工程の前工程にて水晶基板に予め変質部を形成することで、前述したシリコン単結晶からなる材料で構成される面方位（１１１）の基板と同様に、エッチングを進めることができる。この結果、Ｘ板の水晶基板であっても凹部を形成することができる。そして、このようにして形成された水晶基板の凹部の底面は、シリコン単結晶からなる材料で構成される面方位（１１１）の基板と同様に、平滑度が高い面又は鏡面状になる。
【００５４】
（変形例２）
基板の材料を変更した場合、その材料に応じた内容で各工程を実施する。前述のように、加工の対象を水晶基板とした場合、変質部形成工程では、レーザーとして超短パルスレーザーや紫外光レーザーを用いる。超短パルスレーザーは、例えば、ｐ秒（ピコ秒）やｆ秒（フェムト秒）等のパルスレーザーである。
【００５５】
（変形例３）
図１０に示すように、本実施形態の基板の加工方法では、保護膜形成工程にて、基板１０の側面（幅方向の表面）１３，１４にも保護膜２を形成することもできる。
これにより、本実施形態の基板の加工方法では、側面１３，１４が不用意にエッチングされてしまうこと防止し、目標の幅を維持しつつ、基板１０に凹部を形成することができる。
【００５６】
（変形例４）
保護膜２を不要とすることもできる。保護膜２を不要にすることで、エッチングで板厚が薄くなること等を問わなければ、保護膜形成工程、パターニング工程、及び保護膜剥離工程を省略できる。
また、保護膜２を形成しない場合、基板全体がエッチングされるため、本実施形態の基板の加工方法において、基板を薄板加工したのと同等の効果を得ることができる。
また、シリコン単結晶の面方位（１１１）の基板やＸ板の水晶基板は、露出している面でも変質部が形成されていない部位の面はほとんどエッチングされない。そのため、シリコン単結晶の面方位（１１１）の基板やＸ板の水晶基板の場合には、保護膜形成の必要性が低く、基板を薄くしてしまうことなく凹部を形成できる。
【００５７】
（変形例５）
パターニング工程では、フォトリソグラフィー技術ではなく、図１１に示すように、レーザー光の照射により保護膜２の不要部分を除去してエッチングマスク膜３をパターニングすることもできる。
また、変質部形成工程にて、基板１０及び保護膜２にレーザー光を照射することもできる。すなわち、変質部形成工程にて、基板１０に変質部を形成するとともに、保護膜２へのレーザー光の照射によりエッチングマスク膜３をパターニングする。
これにより、基板１０に凹部を形成するための一工程となるフォトリソグラフィーの工程を省略できる。そして、変質部形成工程で使用するレーザー光の照射設備を利用すれば、結果として凹部を形成した基板１０を安価に提供できる。なお、膜加工専用のレーザー光の照射設備により保護膜２を加工できることは言うまでもない。
【００５８】
（変形例６）
基板の表面からのレーザー光の入射を確保できるものであれば、すなわち例えば、レーザー光が入射する基板の表面が鏡面であり、入射されるレーザー光を散乱させるものでなければ、レーザー光が入射される面は、限定されない。
【００５９】
すなわち、変質部形成工程では、図１２（ｄ−１）に示すように、保護膜２が形成されている第２面１２側からレーザー光を照射し、エッチングマスク膜３により露出する第１面１１側から集光点を基板１０の厚さ方向に移動させることもできる。この場合、変質部形成工程では、集光点の移動開始位置を第１面１１にし、第２面１２側における集光点の移動終了位置を、これから形成しようとする凹部の底面を形成する位置にする。
そして、変質部形成工程では、図１２（ｄ−２）に示すように、基板１０の幅方向に変質部４を連続して形成する。
これにより、変質部形成工程では、高い自由度で変質部を形成することができる。
【００６０】
（変形例７）
変質部形成工程では、図１３に示すように、レーザーの基本波長光３０を回折光学素子３２により多点同時分岐させて目標の複数箇所に同時にレーザー光を照射することもできる。
これにより、変質部形成工程では、一度のレーザー光照射のスキャンで基板１０内に複数の変質部４を形成できる。この結果、変質部形成工程では、レーザー光照射のスキャン回数を減らすことができ、基板の加工時間を短縮できる。
【００６１】
（変形例８）
変質部形成工程では、図１４に示すように、レーザーの基本波長光３０をアキシコン素子３３に透過させることもできる。アキシコン素子３３は、光軸に沿って焦点方向に長い線像を作る光学素子であるため、レーザー光は、基板１０の厚さ方向に延在する集光領域（長焦点）を形成するようになる。
これにより、変質部形成工程では、一度のレーザー光照射で基板１０の厚さ方向に延びる変質部４を形成でき、基板の加工時間を短縮できる。
【００６２】
（変形例９）
変質部形成工程では、基板を回転させつつ、固定配置したレーザーのオン及びオフを適宜切り替えることで変質部を形成することもできる。
図１５は、基板１０を高速回転させて基板１０に凹部を形成するときの処理内容を示す図である。図１５（ａ）は、基板１０を側方からみた斜視図である。図１５（ｂ）は、基板１０の平面図である。
図１５に示すように、変質部形成工程では、レーザー光３０をレンズ３１に透過させて基板１０内に集光させる。そして、変質部形成工程では、基板１０を高速回転させて、レーザー光を基板１０の中心から外周に移動させる。又は、基板１０の外周から中心に移動させる。このとき、変質部形成工程では、その基板１０の回転に同期させて必要に応じてレーザー光をオン及びオフさせることで、任意の長さ（深さ）の変質部４を任意の位置（図１５（ｂ）中に示す斜線で囲む領域）に形成できる。
【００６３】
（変形例１０）
本実施形態の基板の加工方法では、基板にある程度の深さの凹部（未完成の凹部）を形成した後に、前述したように、変質部形成工程、エッチング工程等を経て、最終的に基板に凹部を形成することもできる
例えば、本実施形態の基板の加工方法では、砥石による研削加工による機械加工により基板の表面の一部を除去してから、変質部形成工程、エッチング工程等を経て、最終的に基板に凹部を形成することもできる。この場合、本実施形態の基板の加工方法では、砥石による研削加工に替えて、砥粒を噴射するブラスト加工やレーザーにより直接加工するレーザー加工を行うこともできる。
これにより、本実施形態の基板の加工方法では、例えば、基板に凹部を形成するための加工時間を短縮できる。
【００６４】
（第２の実施形態）
（構成）
第２の実施形態は、本発明を適用した基板の加工方法である。
前記第１の実施形態では、レーザー照射により変質部を形成しておくことでエッチングの進行を可能にしている。これに対して、第２の実施形態では、機械加工しておくことでエッチングの進行を可能にしている。
第２の実施形態の基板の加工方法の構成は、以下の説明において特に言及する構成以外、前記第１の実施形態の基板の加工方法の構成と同様である。
【００６５】
図１６は、第２の実施形態の基板の加工方法の各工程を示す。図１７は、各工程における基板１０等の模式断面図である。なお、図１７は、第１の実施形態のもの（前記図２）と異なる部分の模式断面図を示している。
【００６６】
図１６に示すように、本実施形態の基板の加工方法は、保護膜形成工程（ステップＳ１）、除去工程（ステップＳ１１）、エッチング工程（ステップＳ４）、及び保護膜剥離工程（ステップＳ５）を有する。
【００６７】
（ステップＳ１：保護膜形成工程）
本実施形態の基板の加工方法では、前記第１の実施形態と同様に、先ず保護膜形成工程にて、基板１０（図２（ａ））に対して保護膜２を形成する。この保護膜形成工程では、保護膜２としてＳｉＯ2膜（シリコン酸化膜）を基板１０の両面１１，１２に形成する（図２（ｂ））。なお、この保護膜形成工程では、保護膜２としてＳｉＮ膜（シリコン窒化膜）を形成することもできる。
【００６８】
（ステップＳ１１：除去工程）
本実施形態の基板の加工方法では、続く除去工程にて機械加工により基板１０の一部を除去する。この除去工程は、エッチング深さを定めるための工程となる。
この除去工程では、機械加工として、砥石による研削加工（平面研削加工）を行う。これにより、除去工程では、図１７（ｄ−１）、（ｄ−２）及び（ｄ−３）の変化として示すように、基板１０の表面１１の一部を研削していき目標位置まで掘り下げる。このときの目標位置は、凹形状の底面を形成する位置相当となる。
【００６９】
また、除去工程では、研削により保護膜２の一部を同時に除去している。すなわち、第２の実施形態の基板の加工方法では、パターニング工程（前記図２のステップＳ２）を省略して、除去工程の研削によりエッチングマスク膜３をパターニングしている。
【００７０】
（ステップＳ４：エッチング工程）
本実施形態の基板の加工方法では、前記第１の実施形態と同様に、続くエッチング工程にて基板１０に凹部１１ａを形成する。このエッチング工程では、ウェットエッチングにより異方性エッチングを行う。具体的には、エッチング工程では、図１７（ｅ−１）に示すように、水酸化カリウム（ＫＯＨ）の水溶液５に基板１０を浸漬させる。
【００７１】
ここで、先の除去工程にて研削により掘り下げられて現れた面（研削面）１１ａ２は、結晶状態が崩れた状態（例えば微細クラックにより崩れた状態）になっている。この状態は、前述のように、変質部４が単結晶中の原子の結合が切断されたりしている状態と同等と言える。
【００７２】
このようなことから、エッチング工程では、その掘り下げられて現れた面１１ａ２からエッチングが進んで、図１７（ｅ−２）に示すように、エッチング速度が極端に小さくなる（１１１）面でエッチングが停止する。このときの（１１１）面が凹部１１ａの底面１１ａ１を構成するものとなる。
【００７３】
このように、本実施形態の基板の加工方法では、除去工程にて基板１０の凹部１１ａを形成して、エッチング工程にてエッチングによりその凹部１１ａの底面１１ａ１を形成している。
【００７４】
（ステップＳ５：保護膜剥離工程）
本実施形態の基板の加工方法では、前記第１の実施形態と同様に、続く保護膜剥離工程にて基板１０から保護膜（エッチングマスク膜３）を剥離する。
本実施形態の基板の加工方法は、以上の各工程を経て基板１０を加工し基板１０に凹部１１ａを形成している。
【００７５】
（作用及び効果）
第２の実施形態の基板の加工方法では、除去工程にて研削により基板１０の第１面１１を掘り下げることで、エッチングにより形成された凹部１１ａの底面１１ａ１をより平滑度が高い面又は鏡面状にすることができる。
【００７６】
すなわち、掘り下げた面１１ａ２は、研削加工によりある程度面が粗れて瑕がついている。そのため、エッチング工程では、図１８の（ａ）から（ｂ）への変化として示すように、掘り下げた面１１ａ２において、瑕の底（先端）に位置する（１１１）面までエッチングが進むようになる。より詳しくは、瑕の中で最も深い瑕の底（先端）に位置する（１１１）面までエッチングが進むようになる。又は、最も深い瑕の底（先端）が（１１１）面の手前に位置されていたとしても、エッチングは、該手前の部位をそのまま進行し、最終的には、エッチング速度が極端に小さくなる又はエッチングされ難くなる（１１１）面まで進行するようになる。
【００７７】
よって、基板１０において第１面１１から瑕の底までの距離がｄであった場合には、エッチング工程では、その距離ｄ又はその距離ｄの近傍に位置する（１１１）面までエッチングが進む。
この結果、凹部１１ａの底面１１ａ１は、同一平面内に存在する（１１１）面によって構成される。これにより、凹部１１ａの底面１１ａ１は、結晶格子オーダーで平滑度が高い面又は鏡面状の面となる。
【００７８】
また、第２の実施形態の基板の加工方法では、研削といった加工により、簡単に基板１０の表面を粗くすることができ、結果的には、簡単に基板１０の表面の平滑度を高くすることができる。
また、第２の実施形態の基板の加工方法でも、前記第１の実施形態と同様に、基板１０に様々な態様の凹部を形成したり、基板１０を薄型化したりすることができる（前記図４〜図９）。
【００７９】
さらに、以上のように本実施形態の基板の加工方法により凹部が形成され又は薄型化された基板は、前記第１の実施形態と同様に、例えば、インクジェット用のノズルプレートや半導体チップ、ＭＥＭＳ（Micro Electro Mechanical Systems）の技術に適用することができる。
【００８０】
（第２の実施形態の変形例）
（変形例１）
除去工程では、砥粒を噴射するブラスト加工やレーザーにより直接加工するレーザー加工を行うこともできる。
この場合、本実施形態の基板の加工方法では、除去工程にて基板１０の第１面１１の一部に砥粒の噴射等をする。これにより、除去工程では、図１９（ｄ）に示すように、基板１０の第１面１１の一部を粗彫して凹凸形状にする（複数の溝を形成する）。
【００８１】
さらに、本実施形態の基板の加工方法では、エッチング工程にて基板１０に凹部１１ａを形成する。ここで、基板１０の第１面１１の一部が凹凸形状になっているため、その凹凸部分は、結晶状態が崩れた状態（例えば微細クラックにより崩れた状態）になっている。
このようなことから、エッチング工程では、その凹凸部分がエッチングされて、図１９の（ｅ−１）から（ｅ−２）への変化として示すように、エッチングが（１１１）面まで進んで停止する。これにより、エッチング工程にて、凹部１１ａが基板１０に形成される。
そして、本実施形態の基板の加工方法では、保護膜剥離工程にて、基板１０から保護膜（エッチングマスク膜３）を剥離する。
【００８２】
このような本実施形態の基板の加工方法では、除去工程にて基板１０の第１面１１の一部を凹凸形状としておくことで、エッチングにより形成された凹部１１ａの底面１１ａ１をより平滑度が高い面又は鏡面状にすることができる。
すなわち、基板１０の第１面１１の一部を凹凸形状としておくと、エッチング工程では、図２０の（ａ）から（ｂ）への変化として示すように、その凹凸部分の底に位置する（１１１）面までエッチングが進むようになる。より詳しくは、最も深い底に位置する（１１１）面までエッチングが進むようになる。又は、最も深い瑕の底が（１１１）面の手前に位置されていたとしても、エッチングは、該手前の部位をそのまま進行し、最終的には、エッチング速度が極端に小さくなる又はエッチングされ難くなる（１１１）面まで進行するようになる。
【００８３】
よって、基板１０において第１面１１から底までの距離がｄであった場合には、エッチング工程では、その距離ｄ又はその距離ｄの近傍に位置する（１１１）面までエッチングが進む。
この結果、凹部１１ａの底面１１ａ１は、同一平面内に存在する（１１１）面によって構成される。これにより、凹部１１ａの底面１１ａ１は、結晶格子オーダーで平滑度が高い面又は鏡面状の面となる。
【００８４】
（変形例２）
基板の材料や加工方法に応じた内容で各工程を実施する。
例えば、シリコン単結晶の面方位（１１１）の基板に対してレーザー加工により除去加工する場合、レーザーとして、ＹＡＧレーザー、ＹＶＯ4レーザー、ＹＬＦレーザー等の基本波を含む紫外光レーザーまでの全ての高調波レーザーを用いることができる。さらには、半導体レーザー、全ての波長のエキシマレーザー、ｐ秒（ピコ秒）やｆ秒（フェムト秒）等の超短パルスレーザーを用いることもできる。また、水晶基板に対してレーザー加工により除去加工する場合、レーザーとしてＣＯ2レーザーを用いることができる。
【００８５】
このようにレーザーの種類に制約がないのは、除去加工で用いるレーザーには、変質部を形成する場合と異なり、基板の透過性が要求されないからである。
【符号の説明】
【００８６】
２  保護膜、３  エッチングマスク膜、４  変質部、１０  基板、１１  第１面、１１ａ  凹部、１１ａ１  底面、１２  第２面、３０  基本波長光（レーザー光）、Ｓ１  保護膜形成工程、Ｓ２  パターニング工程、Ｓ３  変質部形成工程、Ｓ４  エッチング工程、Ｓ５  保護膜剥離工程、Ｓ１１  除去工程
【図１】
2011086654.tif 000003
【図２】
2011086654.tif 000004
【図３】
2011086654.tif 000005
【図４】
2011086654.tif 000006
【図５】
2011086654.tif 000007
【図６】
2011086654.tif 000008
【図７】
2011086654.tif 000009
【図８】
2011086654.tif 000010
【図９】
2011086654.tif 000011
【図１０】
2011086654.tif 000012
【図１１】
2011086654.tif 000013
【図１２】
2011086654.tif 000014
【図１３】
2011086654.tif 000015
【図１４】
2011086654.tif 000016
【図１５】
2011086654.tif 000017
【図１６】
2011086654.tif 000018
【図１７】
2011086654.tif 000019
【図１８】
2011086654.tif 000020
【図１９】
2011086654.tif 000021
【図２０】
2011086654.tif 000022